(57)【要約】  【課題】    白ヌケが少なく、シワのない偏光フィルムとその製造方法、偏光板および光学積層体を提供することである。  【解決手段】  ポリビニルアルコール系フィルムを膨潤処理、染色処理、ホウ酸処理および水洗処理の順に処理し、ホウ酸処理工程および／またはその前の工程で一軸延伸を行い、さらに延伸処理後の少なくとも一つの工程でフィルムの延伸を延伸方向に１〜５％緩和させて得られる偏光フィルムである。この偏光フィルムの少なくとも片面に保護フィルムを貼合して偏光板が得られる。少なくとも片面に保護フィルムを貼合した偏光板に、位相差板、輝度向上フィルム、視野角改良フィルムおよび半透過反射板から選ばれる少なくとも１種を貼合して光学積層体が得られる。【選択図】  なし【特許請求の範囲】
【請求項１】
ポリビニルアルコール系フィルムを膨潤処理、染色処理、ホウ酸処理および水洗処理の順に処理し、ホウ酸処理工程および／またはその前の工程で一軸延伸を行い、さらに延伸処理後の少なくとも一つの工程でフィルムの延伸を延伸方向に１〜５％緩和させて得られる偏光フィルム。
【請求項２】
ポリビニルアルコール系フィルムを連続的に膨潤処理、染色処理、ホウ酸処理および水洗処理の順に処理し、ホウ酸処理工程および／またはその前の工程で一軸延伸を行う偏光フィルムの製造方法であって、延伸処理後の少なくとも一つの工程で前記フィルムの延伸を延伸方向に１〜５％緩和させることを特徴とする偏光フィルムの製造方法。
【請求項３】
前記ホウ酸処理工程が複数のホウ酸処理工程からなり、最初のホウ酸処理工程で前記フィルムを延伸し、次のホウ酸処理工程から水洗工程までの工程のうち少なくとも１つの工程において前記フィルムの延伸の緩和を行う請求項２記載の偏光フィルムの製造方法。
【請求項４】
請求項１に記載の偏光フィルムの少なくとも片面に保護フィルムが貼合されてなる偏光板。
【請求項５】
前記保護フィルムが、位相差フィルム、輝度向上フィルム、視野角改良フィルムおよび半透過反射フィルムのいずれかの機能を備えている請求項４に記載の偏光板。
【請求項６】
請求項４に記載の偏光板と、位相差フィルム、輝度向上フィルム、視野角改良フィルムおよび半透過反射フィルムから選ばれる少なくとも１種とが貼合されてなる光学積層体。
【発明の詳細な説明】
【技術分野】
【０００１】
本発明は、光漏れ（白ヌケ）が少なく、シワのない偏光フィルムとその製造方法、この偏光フィルムの少なくとも片面に保護フィルムを積層した偏光板、さらに位相差フィルム、輝度向上フィルム、視野角改良フィルムおよび半透過反射フィルムのいずれかが単独または複数貼合されてなる光学積層体に関する。
【背景技術】
【０００２】
偏光フィルムとしては、従来から、ポリビニルアルコール系フィルムに二色性色素を吸着配向させたものが用いられている。すなわち、ヨウ素を二色性色素とするヨウ素系偏光フィルムや、二色性染料を二色性色素とする染料系偏光フィルムなどが知られている。これらの偏光フィルムは、通常、その片面または両面にポリビニルアルコール系樹脂の水溶液からなる接着剤を介してトリアセチルセルロース等の保護フィルムを貼合して、偏光板とされる。
【０００３】
偏光フィルムの製造方法として、例えば特許文献１には、ポリビニルアルコール系フィルムを水に浸漬させて膨潤させた後、前記二色性色素で染色し、これを延伸し、ついでヨウ素をフィルムに定着させるためにポリビニルアルコール系フィルムをホウ酸処理し、水洗した後、乾燥する方法が記載されている。
【０００４】
また、特許文献２には、乾式一軸延伸したポリビニルアルコール系フィルムを前記二色性色素含有水溶液で染色しつつ緩和し、さらにこれをホウ酸含有水溶液中で延伸して偏光フィルムを得ることが記載されている。
【０００５】
このようにして得られる偏光フィルムは、その両面または片面に保護フィルムが積層され、偏光板として液晶表示装置に組み込まれる。
しかしながら、かかる液晶表示装置を高温下で使用すると、表示画面の周囲４辺の中点付近に光が漏れて白く見える、いわゆる「白ヌケ」と呼ばれる現象が発生することがある。このような白ヌケが発生すると、表示画面の周囲４辺の中点付近でコントラストが低下し、表示品質が低下する。
【０００６】
このような問題を解決するために、特許文献３では、ホウ酸処理した一軸延伸ポリビニルアルコール系フィルムを水洗した後、所定の張力を付与しながら乾燥処理する偏光フィルムの製造方法が記載されている。ところが、特許文献３に記載の方法では、得られる偏光フィルムにシワが発生するという問題があった。
【０００７】
【特許文献１】特開平１０−１５３７０９号公報
【特許文献２】特開２００２−１８２０３５号公報
【特許文献３】特開２００１−１７４６３４号公報
【発明の開示】
【発明が解決しようとする課題】
【０００８】
本発明が解決しようとする主たる課題は、いわゆる白ヌケが少なく、シワのない偏光フィルムとその製造方法、偏光板および光学積層体を提供することである。
【課題を解決するための手段】
【０００９】
本発明者らは、上記の課題を解決すべく鋭意検討を重ねた結果、ポリビニルアルコール系フィルムを膨潤処理、染色処理、ホウ酸処理および水洗処理の順に処理し、ホウ酸処理工程および／またはその前の工程で一軸延伸を行い、さらに延伸処理後の少なくとも一つの工程でフィルムの延伸を緩和させると、白ヌケが少なく、しかもシワのない偏光フィルムが得られるという新たな事実を見出し、本発明を完成するに至った。
【００１０】
すなわち、本発明の偏光フィルムは、ポリビニルアルコール系フィルムを膨潤処理、染色処理、ホウ酸処理および水洗処理の順に処理し、ホウ酸処理工程および／またはその前の工程で一軸延伸を行い、さらに延伸処理後の少なくとも一つの工程でフィルムの延伸を延伸方向に１〜５％緩和させて得られる。
【００１１】
本発明にかかる偏光フィルムの製造方法は、ポリビニルアルコール系フィルムを連続的に膨潤処理、染色処理、ホウ酸処理および水洗処理の順に処理し、ホウ酸処理工程および／またはその前の工程で一軸延伸を行う偏光フィルムの製造方法であって、延伸処理後の少なくとも一つの工程で前記フィルムの延伸を延伸方向に１〜５％緩和させることを特徴とする。
【００１２】
本発明において、前記ホウ酸処理工程が複数のホウ酸処理工程からなるものであってもよく、その場合には、最初のホウ酸処理工程で前記フィルムを延伸し、次のホウ酸処理工程から水洗工程までの工程のうち少なくとも１つの工程において前記フィルムの延伸の緩和を行うのが良い。
【００１３】
また、本発明の偏光板は、前記偏光フィルムの少なくとも片面に保護フィルムを貼合したものである。この保護フィルムは、位相差フィルム、輝度向上フィルム、視野角改良フィルムおよび半透過反射フィルムのいずれかの機能を備えていてもよい。あるいは、少なくとも片面に保護フィルムを貼合した前記偏光板に、位相差板、輝度向上フィルム、視野角改良フィルムおよび半透過反射板から選ばれる少なくとも１種を貼合した光学積層体であってもよい。
【発明の効果】
【００１４】
本発明によれば、延伸処理後の少なくとも一つの工程でフィルムの延伸を延伸方向に１〜５％緩和することにより、得られる偏光フィルムに白ヌケが少なく、しかもシワがないという効果がある。本発明の偏光板、光学積層体を液晶表示装置に使用することによって、薄型で高品位の液晶表示が得られる。
【発明を実施するための最良の形態】
【００１５】
以下、本発明を詳細に説明する。
本発明におけるポリビニルアルコール系フィルムを形成するポリビニルアルコール系樹脂は、通常、ポリ酢酸ビニル系樹脂をケン化したものが例示される。ケン化度としては、８５モル％以上、好ましくは９０モル％以上、より好ましくは９９モル％〜１００モル％である。ポリ酢酸ビニル系樹脂としては、酢酸ビニルの単独重合体であるポリ酢酸ビニルのほか、酢酸ビニルとこれに共重合可能な他の単量体との共重合体、例えば、エチレン−酢酸ビニル共重合体などが挙げられる。共重合可能な他の単量体としては、例えば不飽和カルボン酸類、オレフィン類、ビニルエーテル類、不飽和スルホン酸類などが挙げられる。ポリビニルアルコール系樹脂の重合度としては、１０００〜１００００、好ましくは１５００〜５０００程度である。
【００１６】
これらのポリビニルアルコール系樹脂は変性されていてもよく、例えば、アルデヒド類で変性されたポリビニルホルマール、ポリビニルアセタール、ポリビニルブチラールなども使用しうる。通常、偏光フィルム製造の開始材料としては、厚さが２０μｍ〜１００μｍ、好ましくは３０μｍ〜８０μｍのポリビニルアルコール系樹脂フィルムの未延伸フィルムを用いる。工業的には、フィルムの幅は１５００ｍｍ〜４０００ｍｍが実用的である。
この未延伸フィルムを、延伸しながら膨潤、染色、耐水化、色相調整、水洗の順に処理し、乾燥して得られるポリビニルアルコール系偏光フィルムの厚みは、例えば約５〜５０μｍ程度である。
【００１７】
本発明の偏光フィルムは、二色性色素を吸着配向せしめたポリビニルアルコール系一軸延伸フィルムであるが、その作製方法としては、大きく分けて２つの製造方法がある。１つは、ポリビニルアルコール系フィルムを空気あるいは不活性ガス中で一軸延伸後、膨潤処理、染色処理、ホウ酸処理および水洗処理の順に溶液処理し、最後に乾燥を行う方法。２つめは、未延伸のポリビニルアルコール系フィルムを水溶液で膨潤処理、染色処理、ホウ酸処理および水洗処理の順に溶液処理し、ホウ酸処理工程および／またはその前の工程で湿式にて一軸延伸を行い、最後に乾燥を行う方法である。
【００１８】
いずれの方法でも、一軸延伸は、１つの工程で行ってもよいし、２つ以上の工程で行っても良いが、複数の工程で行うことが好ましい。延伸方法は、公知の方法を採用することができ、例えばフィルムを搬送する２つのニップロール間に周速差をつけて延伸を行うロール間延伸、特許第２７３１８１３号公報に記載のような熱ロール延伸法、テンター延伸法などがある。また、基本的に工程の順序は、上記の通りであるが、処理浴の数や、処理条件などは特に制限されず、に制約は無い。
また、上記工程に記載の無い工程を別の目的で挿入することも自由であることは言うまでもない。この工程の例として、ホウ酸処理後に、ホウ酸を含まないヨウ化物水溶液による浸漬処理（ヨウ化物処理）またはホウ酸を含まない塩化亜鉛等を含有する水溶液による浸漬処理（亜鉛処理）工程等が挙げられる。
【００１９】
膨潤工程は、フィルム表面の異物除去、フィルム中の可塑剤除去、次工程での易染色性の付与、フィルムの可塑化などの目的で行われる。処理条件はこれらの目的が達成できる範囲で、かつ基材フィルムの極端な溶解、失透などの不具合が生じない範囲で決定される。あらかじめ気体中で延伸したフィルムを膨潤させる場合には、例えば２０℃〜７０℃、好ましくは３０℃〜６０℃の水溶液にフィルムを浸漬して行われる。フィルムの浸漬時間は、３０秒〜３００秒、更に好ましくは６０秒〜２４０秒程度である。はじめから未延伸の原反フィルムを膨潤させる場合には、例えば１０℃〜５０℃、好ましくは２０℃〜４０℃の水溶液にフィルムを浸漬して行われる。フィルムの浸漬時間は、３０秒〜３００秒、更に好ましくは６０秒〜２４０秒程度である。
【００２０】
膨潤処理工程では、フィルムが幅方向に膨潤してフィルムにシワが入るなどの問題が生じやすいので、エキスパンダーロール、スパイラルロール、クラウンロール、クロスガイダー、ベンドバー、テンタークリップなど公知の拡幅装置でフィルムのシワを取りつつフィルムを搬送することが好ましい。浴中のフィルム搬送を安定化させる目的で、膨潤浴中での水流を水中シャワーで制御したり、ＥＰＣ装置（Edge Position Control装置：フィルムの端部を検出し、フィルムの蛇行を防止する装置）などを併用したりすることも有用である。本工程では、フィルムの走行方向にもフィルムが膨潤拡大するので、搬送方向のフィルムのたるみを無くすために、例えば処理槽前後の搬送ロールの速度をコントロールするなどの手段を講ずることが好ましい。また、使用する膨潤処理浴は、純水の他、ホウ酸（特開平１０−１５３７０９号公報に記載）、塩化物（特開平０６−２８１８１６号公報に記載）、無機酸、無機塩、水溶性有機溶媒、アルコール類などを０．０１重量％〜１０重量％の範囲で添加した水溶液も使用可能である。
【００２１】
二色性色素による染色工程は、フィルムに二色性色素を吸着、配向させるなどの目的で行われる。処理条件はこれらの目的が達成できる範囲で、かつ基材フィルムの極端な溶解、失透などの不具合が生じない範囲で決定される。二色性色素としてヨウ素を用いる場合、例えば、１０℃〜４５℃、好ましくは２０℃〜３５℃の温度で、かつ重量比でヨウ素／ＫＩ／水＝０．００３〜０．２／０．１〜１０／１００の濃度で３０秒〜６００秒、好ましくは６０秒〜３００秒浸漬処理を行う。ヨウ化カリウムに代えて、他のヨウ化物、例えばヨウ化亜鉛などを用いてもよい。また、他のヨウ化物をヨウ化カリウムと併用しても良い。また、ヨウ化物以外の化合物、例えばホウ酸、塩化亜鉛、塩化コバルトなどを共存させてもよい。ホウ酸を添加する場合、ヨウ素を含む点で下記のホウ酸処理と区別される。水１００重量部に対し、ヨウ素を０．００３重量部以上含んでいるものであれば染色槽と見なせる。
【００２２】
二色性色素として水溶性二色性染料を用いる場合、例えば２０℃〜８０℃、好ましくは３０℃〜７０℃の温度で、かつ重量比で二色性染料／水＝０．００１〜０．１／１００の濃度で３０秒〜６００秒、好ましくは６０秒〜３００秒浸漬処理を行う。使用する二色性染料の水溶液は、染色助剤などを有していてもよく、例えば硫酸ナトリウムなどの無機塩、界面活性剤などを含有していてもよい。二色性染料は単独でもよいし、２種類以上の二色性染料を同時に用いることもできる。
【００２３】
前記したように染色槽でフィルムを延伸させてもよい。延伸は染色槽の前後のニップロールに周速差を持たせるなどの方法で行われる。また、膨潤工程と同様に、エキスパンダーロール、スパイラルロール、クラウンロール、クロスガイダー、ベンドバーなどを、染色浴中および／または浴出入り口に設置することもできる。
【００２４】
ホウ酸処理は、水１００重量部に対してホウ酸を約１〜１０重量部含有する水溶液に、二色性色素で染色したポリビニルアルコール系フィルムを浸漬することにより行われる。二色性色素がヨウ素の場合、ヨウ化物を約１〜３０重量部含有させることが好ましい。
ヨウ化物としてはヨウ化カリウム、ヨウ化亜鉛などが挙げられる。また、ヨウ化物以外の化合物、例えば塩化亜鉛、塩化コバルト、塩化ジルコニウム、チオ硫酸ナトリウム、亜硫酸カリウム、硫酸ナトリウムなどを共存させても良い。
このホウ酸処理は、架橋による耐水化や色相調整（青味がかるのを防止する等）等のために実施される。架橋による耐水化のための場合には、必要に応じて、ホウ酸以外に、またはホウ酸と共に、ホウ砂、グリオキザール、グルタルアルデヒドなどの架橋剤も使用することができる。
なお、耐水化のためのホウ酸処理を、耐水化処理、架橋処理、固定化処理などの名称で呼称する場合もある。また、色相調整のためのホウ酸処理を、補色処理、再染色処理などの名称で呼称する場合もある。
【００２５】
このホウ酸処理は、目的によって特に区別されるものではないが、通常、ホウ酸およびその他の添加物の濃度、処理浴の温度を適宜変更して行なわれる。
原反フィルムを膨潤、染色、ホウ酸処理をする場合で、ホウ酸処理が架橋による耐水化を目的としている時は、水１００重量部に対してホウ酸を約３〜１０重量部、ヨウ化物を約１〜２０重量部含有するホウ酸処理浴を使用し、通常、５０℃〜７０℃、好ましくは５５℃〜６５℃の温度で行われる。浸漬時間は、通常、３０〜６００秒程度、好ましくは６０〜４２０秒、より好ましくは９０〜３００秒である。
なお、予め延伸したフィルムを染色、ホウ酸処理を行う場合、ホウ酸処理浴の温度は、通常、５０℃〜８５℃、好ましくは５５℃〜８０℃である。
【００２６】
耐水化のためのホウ酸処理後、色相調整のためのホウ酸処理を行っても良い。例えば二色性染料がヨウ素の場合、この目的のためには、水１００重量部に対してホウ酸を約１〜５重量部、ヨウ化物を約３〜３０重量部含有するホウ酸処理浴を使用し、通常、１０℃〜４５℃の温度で行われる。浸漬時間は、通常、３〜３００秒程度、好ましくは１０〜２４０秒である。
色相調整のためのホウ酸処理は、耐水化のためのホウ酸処理に比べて、通常、低いホウ酸濃度、高いヨウ化物濃度、低い温度で行なわれる。
【００２７】
これらのホウ酸処理は複数の工程で行っても良く、通常、２〜５の工程で行われることが多い。この場合、使用する各ホウ酸処理槽の水溶液組成、温度は上記の範囲内で同じであっても、異なっていてもよい。上記耐水化のためのホウ酸処理、色相調整のためのホウ酸処理をそれぞれ複数の工程で行っても良い。
ホウ酸処理工程においても、染色工程と同様にフィルムの延伸を行ってもよい。最終的な積算延伸倍率は、約４．５〜７．０倍、好ましくは５．０〜６．５倍である。
【００２８】
ホウ酸処理後、水洗処理される。水洗処理は、例えば、耐水化および/または色調調整のためにホウ酸処理したポリビニルアルコール系フィルムを水に浸漬、水をシャワーとして噴霧、あるいは浸漬と噴霧を併用することによって行われる。水洗処理における水の温度は、通常２〜４０℃程度であり、浸漬時間は２〜１２０秒程度であるのがよい。水洗後の乾燥は、乾燥炉中で約４０〜１００℃の温度で約６０〜６００秒行われる。
【００２９】
本発明では、延伸処理後の工程において、フィルムの延伸を延伸方向に１〜５％緩和させる。
染色処理工程で延伸した場合、以後のホウ酸処理工程から水洗処理工程の少なくとも一つの工程で延伸を緩和させる。染色処理工程の前工程で延伸が終了している場合には、染色処理工程およびホウ酸処理工程を含む以後の工程の少なくとも一つの工程で延伸の緩和を行う。
ホウ酸処理工程が複数のホウ酸処理工程からなる場合には、最初のホウ酸処理工程で前記フィルムを延伸し、延伸処理を行ったホウ酸処理工程の次のホウ酸処理工程から水洗工程の少なくとも一つの工程で延伸の緩和を行う。
ホウ酸処理後に、上記したヨウ化物処理または亜鉛処理を行う場合には、これらの工程で延伸の緩和を行っても良い。
【００３０】
具体的には、延伸されたポリビニルアルコール系フィルムを処理浴で緩和収縮させる。緩和率（すなわち収縮率）は１〜５％であるのがよい。緩和率が１％を下回ると白ヌケの発生低減に効果がなく、逆に５％を超えるとポリビニルアルコール系フィルムにシワが発生し光学用途に使用できなくなるおそれがある。緩和は１つの工程で行ってもよいし、複数の工程で行ってもよい。複数の工程で行う場合、緩和前と緩和後のトータルの緩和率を１〜５％とする。
【００３１】
このようにして製造された偏光フィルムの少なくとも片面に保護フィルムを接着剤で貼合して偏光板が得られる。
保護フィルムとしては、例えば、トリアセチルセルロースやジアセチルセルロースのようなアセチルセルロース系樹脂からなるフィルム、ポリエチレンテレフタレートやポリエチレンナフタレート、ポリブチレンテレフタレートのようなポリエステル系樹脂からなるフィルム、ポリカーボネート系樹脂からなるフィルム、シクロオレフィン系樹脂からなるフィルムが挙げられる。市販の熱可塑性シクロオレフィン系樹脂としては、例えばドイツのティコナ(Ticona)社から販売されている「トパス」(Topas)（商標登録）、ジェイエスアール（株）から販売されている「アートン」（商標登録）、日本ゼオン（株）から販売されている「ゼオノア」や「ゼオネックス」（いずれも商標登録）、三井化学（株）から販売されている「アペル」（商標登録）などがある。このようなシクロオレフィン系樹脂を製膜したものを保護フィルムとすることになるが、製膜には、溶剤キャスト法、溶融押出法など、公知の方法が適宜用いられる。製膜されたシクロオレフィン系樹脂フィルムも市販されており、例えば、積水化学工業（株）から販売されている「エスシーナ」や「SCA40」などがある。
【００３２】
保護フィルムの厚みは薄いものが好ましいが、薄すぎると、強度が低下し、加工性に劣るものとなり、一方、厚すぎると、透明性が低下したり、積層後に必要な養生時間が長くなったりするなどの問題が生じる。従って、保護フィルムの適当な厚みは、例えば５〜２００μｍ程度であり、好ましくは１０〜１５０μｍ、より好ましくは２０〜１００μｍである。
【００３３】
接着剤と偏光フィルム及び／又は保護フィルムとの接着性を向上させるために、偏光フィルム及び／又は保護フィルムに、コロナ処理、火炎処理、プラズマ処理、紫外線照射、プライマー塗布処理、ケン化処理などの表面処理を施してもよい。
【００３４】
保護フィルムには、アンチグレア処理、アンチリフレクション処理、ハードコート処理、帯電防止処理、防汚処理などの表面処理が単独或いは組み合わせて施されていても良い。また、保護フィルムおよび／又は保護フィルム表面保護層はベンゾフェノン系化合物、ベンゾトリアゾール系化合物などの紫外線吸収剤や、フェニルホスフェート系化合物、フタル酸エステル化合物などの可塑剤を有していても良い。
かかる保護フィルムは、偏光フィルムの片面に貼合されてもよいし、両面に貼合されてもよい。
【００３５】
偏光フィルムと保護フィルムとは、水溶媒系接着剤、有機溶媒系接着剤、ホットメルト系接着剤、無溶剤系接着剤などの接着剤を用いて積層される。水溶媒系接着剤としては例えばポリビニルアルコール系樹脂水溶液、水系二液型ウレタン系エマルジョン接着剤などが、有機溶媒系接着剤としては例えば二液型ウレタン系接着剤などが、無溶剤系接着剤としては例えば一液型ウレタン系接着剤などがそれぞれ挙げられる。偏光フィルムとの接着面をケン化処理などで親水化処理されたアセチルセルロース系フィルムを保護フィルムとして用いる場合、ポリビニルアルコール系樹脂水溶液が接着剤として好適に用いられる。接着剤として用いるポリビニルアルコール系樹脂には、酢酸ビニルの単独重合体であるポリ酢酸ビニルをケン化処理して得られるビニルアルコールホモポリマーのほか、酢酸ビニルとこれに共重合可能な他の単量体との共重合体をケン化処理して得られるビニルアルコール系共重合体、さらにはそれらの水酸基を部分的に変性した変性ポリビニルアルコール系重合体などがある。この接着剤には、多価アルデヒド、水溶性エポキシ化合物、メラミン系化合物などを添加剤として用いても良い。
【００３６】
偏光フィルムと保護フィルムとを貼合する方法は特に限定されるものではなく、例えば偏光フィルム又は保護フィルムの表面に接着剤を均一に塗布し、塗布面にもう一方のフィルムを重ねてロール等により貼合し、乾燥する方法などが挙げられる。
【００３７】
通常、接着剤は、調製後、１５〜４０℃の温度下で塗布され、貼合温度は、通常１５〜３０℃程度の範囲である。貼合後は乾燥処理を行って、接着剤中に含まれる水などの溶剤を除去するが、この際の乾燥温度は、通常３０〜８５℃、好ましくは４０〜８０℃の範囲である。その後、１５〜８５℃、好ましくは２０〜５０℃、より好ましくは３５〜４５℃の温度環境下で、通常９０日間程度養生して接着剤を硬化させてもよい。この養生期間が長いと生産性が悪くなるため、養生期間は、１〜３０日間程度、好ましくは１〜７日間である。
かくして、接着剤層を介して偏光フィルムの片面又は両面に保護フィルムが貼合された偏光板が得られる。
【００３８】
本発明においては、保護フィルムに、位相差フィルムとしての機能、輝度向上フィルムとしての機能、反射フィルムとしての機能、半透過反射フィルムとしての機能、拡散フィルムとしての機能、光学補償フィルムとしての機能など、光学的機能を持たせることもできる。この場合、例えば保護フィルムの表面に、位相差フィルム、輝度向上フィルム、反射フィルム、半透過反射フィルム、拡散フィルム、光学補償フィルムなどの光学機能性フィルムを積層することにより、このような機能を持たせることができるほか、保護フィルム自体にこのような機能を付与することもできる。また、輝度向上フィルムの機能を持った拡散フィルムなどのように複数の機能を保護フィルム自体に持たせてもよい。
【００３９】
例えば、上記の保護フィルムに、特許第2841377号公報、特許第3094113号公報などに記載の延伸処理を施したり、特許第3168850号公報などに記載された処理を施したりすることにより、位相差フィルムとしての機能を付与することができる。また、上記の保護フィルムに、特開 2002-169025号公報や特開 2003-29030 号公報に記載されるような方法で微細孔を形成することにより、また選択反射の中心波長が異なる２層以上のコレステリック液晶層を重畳することにより、輝度向上フィルムとしての機能を付与することができる。上記の保護フィルムに蒸着やスパッタリングなどで金属薄膜を形成することにより、反射フィルム又は半透過反射フィルムとしての機能を付与することができる。上記の保護フィルムに微粒子を含む樹脂溶液をコーティングすることにより、拡散フィルムとしての機能を付与することができる。また、上記の保護フィルムにディスコティック液晶性化合物などの液晶性化合物をコーティングして配向させることにより、光学補償フィルムとしての機能を付与することができる。また、適当な接着剤を用いて、商品名：ＤＢＥＦ（スリーエム（株）製）などの輝度向上フィルム、商品名：ＷＶフィルム（富士写真フィルム（株）製）などの視野角改良フィルム、商品名：スミカライト（商標登録）（住友化学工業（株））などの位相差フィルム、などの市販の光学機能性フィルムを偏光フィルムに直接貼合しても良い。
【００４０】
以下、実施例を示して本発明をさらに具体的に説明するが、本発明はこれらの例によって限定されるものではない。
【実施例１】
【００４１】
厚さ７５μｍのポリビニルアルコールフィルム（クラレビニロンＶＦ−ＰＳ＃７５００、重合度２,４００、ケン化度９９.９モル％以上）を３０℃の純水に、フィルムが弛まないように緊張状態を保ったまま約１３０秒間浸漬しフィルムを十分に膨潤させた。次にヨウ素／ヨウ化カリウム／水が重量比で０.０２／１．５／１００の水溶液に浸漬して染色処理をしつつ一軸延伸を行った。その後、ヨウ化カリウム／ホウ酸／水が重量比で１０／５／１００の６０℃水溶液に浸漬してホウ酸処理をしつつ原反からの積算延伸倍率が５．９倍になるまで一軸延伸を行った。
ついで、ヨウ化カリウム／ホウ酸／水が重量比で１０／３／１００の水溶液に４０℃で約３０秒間浸漬して第２のホウ酸処理をしつつ、フィルムの延伸を延伸方向に約３％延伸方向に緩和させた（従って、最終延伸倍率５．９×０．９７＝５．７２倍）。最後に１０℃の純水で約１０秒間水洗した後、６０℃で２分間乾燥して、ヨウ素系偏光フィルムを得た。いずれの工程でもシワの発生はなかった。
この偏光フィルムの両面にポリビニルアルコール系接着剤を塗布し、保護フィルム（表面にケン化処理を施したトリアセチルセルロースフィルム、「フジタック（商標登録）Ｔ８０ＵＮＬ」、富士写真フィルム（株）製）、厚み８０μｍ〕を両面に貼合し、６０℃で５分間乾燥して偏光板とした。
この偏光板の片面にアクリル系粘着剤を塗布し、その吸収軸が長辺に対して４５度となるように長方形（１２０ｍｍ×９０ｍｍ）に切り取った。この偏光板２枚を透明なガラス板の両面にそれぞれクロスニコルになるように貼合し、目視で観察した。その結果、ガラス板の両面に偏光板を貼合した部分は均一に黒く見え、光漏れ（白ヌケ）は観察されなかった。この偏光板が貼合されたガラス板を８０℃の乾熱条件下で２４０時間放置した後、目視で観察したところ、偏光板の各辺の中心付近の光漏れ（白ヌケ）は比較的小さかった。
【実施例２】
【００４２】
第２のホウ酸処理を行わずに、水洗時にフィルムの延伸を延伸方向に約３％延伸方向に緩和させた（従って、最終延伸倍率５．９×０．９７＝５．７２倍）以外は実施例１と同様にして、ヨウ素系偏光フィルムを得た。いずれの工程でもシワの発生はなかった。
この偏光フィルムの両面に実施例１と同様にして保護フィルムを貼合し、偏光板とした。この偏光板について実施例１と同様にして光漏れ（白ヌケ）の観察を行ったが、実施例１と同様であった。
【実施例３】
【００４３】
第２のホウ酸処理を、ヨウ化カリウム／ホウ酸／水が重量比で１０／５／１００の６０℃水溶液に約３０秒間浸漬し行いつつ、フィルムの延伸を延伸方向に約１％延伸方向に緩和させ、さらに水洗しつつ、フィルムの延伸を延伸方向に約２％延伸方向に緩和させた（従って、最終延伸倍率５．９×０．９９×０．９８＝５．７２倍）以外は実施例１と同様にして、ヨウ素系偏光フィルムを得た。いずれの工程でもシワの発生はなかった。
この偏光フィルムの両面に実施例１と同様にして保護フィルムを貼合し、偏光板とした。この偏光板について実施例１と同様にして光漏れ（白ヌケ）の観察を行ったが、実施例１と同様であった。
【実施例４】
【００４４】
厚さ７５μｍのポリビニルアルコールフィルム（クラレビニロンＶＦ−ＰＳ＃７５００、重合度２,４００、ケン化度９９.９モル％以上）を１２５℃の熱ロールを用い空気中で４．９倍延伸した。この乾式延伸フィルムを６０℃の純水に、フィルムが弛まないように緊張状態を保ったまま約６０秒間浸漬しフィルムを十分に膨潤させた。次にヨウ素／ヨウ化カリウム／水が重量比で０.０５／５．０／１００の水溶液に２８℃で約６０秒間浸漬して染色処理行った。染色中フィルムが緩和しないように緊張状態を保った。その後、ヨウ化カリウム／ホウ酸／水が重量比で６／７．５／１００の７３℃水溶液に浸漬してホウ酸処理をしつつ原反からの積算延伸倍率が５．３倍になるまで一軸延伸を行った。次いで第２のホウ酸処理を行わずに、１０℃の純水で約１０秒間水洗し、水洗時にフィルムの延伸を延伸方向に約２％延伸方向に緩和させた（従って、最終延伸倍率５．３×０．９８＝５．１９倍）。６０℃で２分間乾燥して、ヨウ素系偏光フィルムを得た。いずれの工程でもシワの発生はなかった。
この偏光フィルムの両面に実施例１と同様にして保護フィルムを貼合し、偏光板とした。この偏光板について実施例１と同様にして光漏れ（白ヌケ）の観察を行ったが、実施例１と同様であった。
［比較例１］
【００４５】
第２のホウ酸処理工程においてフィルムの延伸を緩和させなかった以外は実施例１と同様に操作して偏光板を得た。いずれの工程でもシワの発生はなかった。
この偏光板を実施例１と同様にしてガラス板の両面に貼合し、目視観察したところ、ガラス板の両面に偏光板を貼合した部分は均一に黒く見え、光漏れ（白ヌケ）は観察されなかった。この偏光板が貼合されたガラス板を８０℃の乾熱条件下で２４０時間放置した後、目視で観察したところ、偏光板の各辺の中心付近の光漏れ（白ヌケ）は実施例１〜４の偏光板より大きかった。
［比較例２］
【００４６】
第２のホウ酸処理工程においてフィルムの延伸を延伸方向に６％緩和させた以外は実施例１と同様に行ったところ、緩和処理中にフィルムにシワが入り光学用途として使用できるような外観の良好な偏光フィルムは得られなかった。